(57)【要約】【課題】異種材料層から構成された樹脂製歯車の製造に関し、異種材料層の積層界面で剥離が発生しにくくし、歯筋の変移が生じた場合にも、歯車の寿命低下を防ぐ。【解決手段】構成物として少なくとも短繊維と粉末状樹脂を含み前記構成物と水とを混合したスラリを、予備成形金型に投入して水を排出することにより、予備成形金型内に前記構成物を集積させて集積層となす工程を湿潤状態で複数回実施する第１のステップと、集積層となす工程を複数回実施して得た複数の集積層を厚さ方向に圧縮して成形素材を形成する第２のステップと、成形素材を加熱加圧成形して樹脂成形体を形成する第３のステップと、樹脂成形体を斜歯歯車の歯部に加工する第４のステップを経る。ここで、噛み合う相手歯車に対し樹脂製歯車の片当りが起こる側の集積層が、他側の集積層より強度が大きくなるよう、両集積層の間で、各構成物の構成比及び／又は構成物の種類を異ならせる。【選択図】    図６
2014240170.tif 000002
【特許請求の範囲】
【請求項１】
構成物として少なくとも短繊維と粉末状樹脂を含み前記構成物と水とを混合して調製したスラリを、予備成形金型に投入して予備成形金型から水を排出することにより、予備成形金型内に前記構成物を集積させて集積層となす工程を湿潤状態で複数回実施する第１のステップと、
前記集積層となす工程を複数回実施して得た複数の集積層を厚さ方向に圧縮して成形素材を形成する第２のステップと、
前記成形素材を加熱加圧成形して樹脂成形体を形成する第３のステップと、
前記樹脂成形体を斜歯歯車の歯部に加工する第４のステップを経る樹脂製歯車の製造法であって、
噛み合う相手歯車に対して前記樹脂製歯車の片当りが起こる側の集積層が、他の側の集積層より強度が大きくなるように、両集積層の間で、各構成物の構成比及び／又は構成物の種類を異ならせることを特徴とする樹脂製歯車の製造法。
【請求項２】
構成物として相対的に高強度である短繊維と低強度である短繊維の双方を含んでおり、前記片当りが起こる側の集積層に、他の側の集積層より、高強度の短繊維の構成比を多くしたことを特徴とする請求項１記載の樹脂製歯車の製造法。
【請求項３】
前記片当りが起こる側の集積層に、他の側の集積層より、短繊維の含有割合を多くしたことを特徴とする請求項１記載の樹脂製歯車の製造法。
【発明の詳細な説明】
【技術分野】
【０００１】
本発明は、樹脂製歯車、殊に斜歯の樹脂製歯車の製造法に関する。
【背景技術】
【０００２】
従来、自動車で使用される歯車の多くは、強度及び耐熱性の面より金属部品が多く使用されていたが、近年では、環境対応自動車開発が進み、燃費向上やＣＯ２削減に対応する軽量化、更には、金属製歯車同士の噛み合い音の静粛性の観点から、樹脂製歯車を用いることが提言されている。
【０００３】
樹脂製歯車の具体的構成としては、補強繊維基材としてアラミド繊維を使用するものがあり、図１に示すようにドーナツ状に形成した補強繊維基材１を金属製ブッシュ２にはめ込み、補強繊維基材１に樹脂を含浸・硬化させ、樹脂成形体３を作製する。この樹脂成形体３の周囲に歯切り加工を行い、樹脂製歯車を作製する方法が特許文献１に記載されている。
【０００４】
しかしこの従来技術では、ドーナツ状に形成した補強繊維基材１を、金属製ブッシュ２に対して２個用いることで挟み込み、金属製ブッシュ２の抜け止めを行っているが、補強繊維基材の界面では繊維の絡み合いは弱く、使用用途によっては樹脂製歯車の耐久性が不足する場合がある。これらの問題解決のために、短繊維を用いた濾過脱水法による繊維の集積体を作製し、補強繊維基材を作製する方法が特許文献２に記載されている。
また、樹脂製歯車は、静粛性改善のため歯車形態として斜歯歯車を用いることが多く、噛み合い率を向上させることで静粛性を向上させている。
【先行技術文献】
【特許文献】
【０００５】
【特許文献１】特開２００１−２９５９１３号公報
【特許文献２】特開２００９−２５０３６４号公報
【特許文献３】特開平１１−２２７０６１号公報
【発明の概要】
【発明が解決しようとする課題】
【０００６】
しかしながら、自動車部品として使用する場合、使用環境下の雰囲気温度は、１００℃付近まで上昇することが多くなるため、温度変化による寸法変化が生じる。
より具体的に述べると、図２は、樹脂製の斜歯歯車を歯先から垂直視した側面図を示すが、常温（２５℃）域での歯筋４（実線）と、高温域での歯筋５（破線）では変化が生じている。
【０００７】
前述した温度変化による歯筋の変移は、樹脂製歯車単独で見ると、あまり大きな問題とはならないように見える。しかし、歯車は、相手歯車があって始めて機能するものであり、この温度変化による変移は、無視できないものとなっている。
【０００８】
樹脂製歯車と噛み合う相手側歯車は、金属製である場合が多く、樹脂と金属では、線膨張係数が異なり、各歯車の歯の変移量が異なる。
図３に常温（２５℃）域での噛み合い概要図を示すが、相手歯車である金属製歯車６と、樹脂製歯車７とを噛み合わせた場合、金属製歯車の歯筋８と、樹脂製歯車の歯筋９は、一致するような噛み合い範囲となるように設計される。
次に、図４に高温域での噛み合い概要図を示すが、温度による寸法変化のため、噛み合いの歯当りが常温（２５℃）とは変化し、金属製歯車の歯筋８と樹脂製歯車の歯筋９の片側だけで噛み合う片当りが発生する。そのため噛み合い率が低下し、樹脂製歯車に対しては不利に働き、歯車破損が早期に発生する可能性が生ずる。
【０００９】
ここで、特許文献３には、熱硬化性樹脂と短繊維を主成分とする抄造シートをプレス抜きした抄造シート素形体を複数枚積み重ねて、成形金型内で加熱加圧成形する樹脂製歯車の製造法が記載されている。このとき、異種材料からなる抄造シート素形体を、所定の組合せ構成で積層して、成形金型内で加熱加圧成形することにより、歯幅方向の所定の部位に所望の特性を付与することが考えられる。
しかしながら、上記の樹脂製歯車は、抄造シート素形体の積層界面に、短繊維の絡み合いが殆どなく、使用用途によっては、積層面で剥離が発生しやすいという心配がある。
【００１０】
本発明は、異種材料層から構成された樹脂製歯車であっても、異種材料層の積層界面で剥離が発生しにくく、かつ、常温域から高温域への温度変化により、歯筋の変移が生じた場合等、種々の現象に対応して、歯車の寿命を短くすることのない樹脂製歯車を製造することである。
【課題を解決するための手段】
【００１１】
上記課題を解決するために、本発明に係る樹脂製歯車は、以下の構成を採用する。
（１）構成物として少なくとも短繊維と粉末状樹脂を含み前記構成物と水とを混合して調製したスラリを、予備成形金型に投入して予備成形金型から水を排出することにより、予備成形金型内に前記構成物を集積させて集積層となす工程を湿潤状態で複数回実施する第１のステップと、前記集積層となす工程を複数回実施して得た複数の集積層を厚さ方向に圧縮して成形素材を形成する第２のステップと、前記成形素材を加熱加圧成形して樹脂成形体を形成する第３のステップと、前記樹脂成形体を斜歯歯車の歯部に加工する第４のステップを経る樹脂製歯車の製造法であって、噛み合う相手歯車に対して前記樹脂製歯車の片当りが起こる側の集積層が、他の側の集積層より強度が大きくなるように、両集積層の間で、各構成物の構成比及び／又は構成物の種類を異ならせることを特徴とする。
（２）項（１）において、構成物として相対的に高強度である短繊維と低強度である短繊維の双方を含んでおり、片当りが起こる側の集積層に、他の側の集積層より、高強度の短繊維の構成比を多くしたことを特徴とする。
（３）項（１）において、片当りが起こる側の集積層に、他の側の集積層より、短繊維の含有割合を多くしたことを特徴とする。
【発明の効果】
【００１２】
本発明によれば、予備成形金型内に構成物として少なくとも短繊維と粉末状樹脂を含み前記構成物を集積させて集積層となす工程を湿潤状態で複数回実施しており、この複数の集積層を厚さ方向に圧縮して成形素材とする。従って、前記圧縮により、複数の集積層の積層界面に、短繊維の絡み合いを付与することができ、異種材料層から構成された樹脂製歯車であっても、異種材料層の積層界面で剥離が発生しにくくすることができる。
また、噛み合う相手歯車に対して樹脂製歯車の片当りが起こる側の集積層に、他の側の集積層より強度が大きくなるように、各構成物の構成比及び／又は構成物の種類を異ならせることで、例えば、片当りが生ずる層に対し、樹脂、短繊維、樹脂及び短繊維の種類を変化させるか、樹脂、短繊維、樹脂及び短繊維の種類は同じであるが、その割合を変化させることにより、強度を上げることで、片当りによる樹脂製歯車の寿命低下を抑制できる。また、片当りが生ずる層以外の層に、安価なものを用いることができ、全体のコストを下げることができる。
【００１３】
例えば、片当りが起こる側の集積層に、他の側の集積層より、相対的に高強度の短繊維の構成比を多くして、強度を上げることができる。また、片当りが起こる側の集積層に、他の側の集積層より、短繊維の含有割合を多くして、強度を上げることができる。
【図面の簡単な説明】
【００１４】
【図１】従来例である樹脂製歯車の製造工程を示す。
【図２】温度変化による歯筋変化を示す。
【図３】常温域での噛み合い概要図を示す。
【図４】高温域での噛み合い概要図を示す。
【図５】複数の集積層を持つ成形素材の作製の概要図を示す。
【図６】二層の集積層を備えた樹脂製歯車の実施例を示す。
【図７】成形金型の概要図を示す。
【図８】三層の集積層を備えた樹脂製歯車の実施例を示す。
【図９】比較例２の抄造シート素形体の作製の概要図を示す。
【図１０】へき開強度の測定の概要図を示す。
【発明を実施するための形態】
【００１５】
本発明においては、集積層の構成物として、少なくとも短繊維と粉末状樹脂を含む。そのほか、無機粉末等を含んでもよい。
【００１６】
＜短繊維＞
本発明に用いる短繊維は、特に限定されるものではないが、綿や麻等の天然繊維、アラミド繊維（芳香族ポリアミド繊維）、ポリアミド繊維等の有機繊維や、炭素繊維、ガラス繊維、金属繊維等の無機繊維を使用用途により適宜用いることができる。これらの短繊維は、用途により単独及び複数種類を用いても良い。中でも、高強度の短繊維、具体的には、有機繊維ではパラ系アラミド繊維とメタ系アラミド繊維を混合したものを、無機繊維ではガラス短繊維を用いると、加工性及び切削性、耐熱性、歯車強度面で優勢であり、特に好ましい。
【００１７】
本発明に用いる短繊維の繊維長は、特に制限されるものではないが、２〜６mmであることが好ましい。繊維長が短くなると、短繊維同士のからみ合いが弱くなり、樹脂成形体に必要とされる強度の確保が難しくなってくる。繊維長が長くなると、濾過脱水のためのスラリを調製する時に短繊維の分散性が低下してくる。繊維長を前記の範囲にすることにより、樹脂成形体に必要とされる強度を確保することができると共に、濾過脱水のためのスラリ調製時に繊維の分散性が十分となる。
【００１８】
＜粉末状樹脂＞
本発明に用いる樹脂は、粉末形態（粒子形態を含む)で提供され、熱硬化性樹脂、熱可塑性樹脂など種々の材質のものを用いることができる。例えば、エポキシ樹脂、ポリアミノアミド樹脂、フェノール樹脂、不飽和ポリエステル樹脂、ポリイミド樹脂、ポリエーテルサルフォン樹脂、ポリエーテルエーテルケトン樹脂、ポリアミドイミド樹脂、ポリアミド樹脂、ポリエステル樹脂、ポリフェニレンサルファイド樹脂、ポリエチレン樹脂、ポリプロピレン樹脂から選ばれた１以上の樹脂を組み合わせたものが使用できる。これらの中でも樹脂硬化物の強度、耐熱性等の点からフェノール樹脂が好ましい。
粉末状樹脂の粒子形状は任意であるが、粒状のものを用いるのが好ましい。また、粒子径は、短繊維の繊維径により異なるが、５０μｍ以下が好ましい。これにより、短繊維の集積体の短繊維同士の間隙に均一に分布させることができる。粒子径が大きい場合、短繊維の集積体の繊維配向を乱すことがあり、また、加熱加圧成形して樹脂成形体を製造する際、樹脂成形体内部の短繊維と樹脂が均一に分布しない原因となることがある。
【００１９】
少なくとも上記短繊維と粉末状樹脂と水とを混合して調製したスラリを濾過脱水し、短繊維と粉末状樹脂の集積層を複数層形成する。次に、この複数の集積層を厚さ方向に圧縮して成形素材を形成する。そして、この成形素材を加熱加圧成形して樹脂成形体を形成する。
このとき、本発明においては、隣り合う集積層が、樹脂及び充填物の構成比又は構成物を異ならせている。具体的には、樹脂そのものが異なる、短繊維等の充填物が異なる、樹脂そのもの及び充填物の両方が異なる、充填物は同じであるが充填比率が異なる、又は、樹脂そのもの及び充填比率が異なる、ことを意味する。
本発明では、短繊維以外の充填物として、炭素粉末、ガラス粉末、二硫化モリブデン、アルミナ、窒化ホウ素、鉄粉、等を併用してもよい。
【００２０】
例えば、隣り合う集積層を、互いに異なる種類の短繊維又は互いに異なる短繊維組成とすることができる。
より詳細に述べると、有機繊維のみを用いる場合は、例えば、少なくとも集積層の一層を有機繊維Ａで構成した場合に、他の集積層を有機繊維Ｂ又は有機繊維Ａと有機繊維Ｂの混合組成にすることができる。
無機繊維のみを用いる場合には、例えば、少なくとも集積層の一層を無機繊維イで構成した場合に、他の集積層を無機繊維ロ又は無機繊維イと無機繊維ロの混合組成にすることができる。
【００２１】
有機繊維と無機繊維とを併用する場合は、例えば、少なくとも集積層の一層を有機繊維又は無機繊維となし、他の集積層を前記有機繊維又は無機繊維とは異なる短繊維とする。複数の集積層のそれぞれに有機繊維と無機繊維とを含有させるのであれば、少なくとも一層を有機繊維Ａと無機繊維イの混合組成となし、他の集積層を、「有機繊維Ｂに、又は有機繊維Ａと有機繊維Ｂに、無機繊維イを配合した混合組成」、「有機繊維Ｂに、又は有機繊維Ａと有機繊維Ｂに、無機繊維ロを配合した混合組成」、「有機繊維Ｂに、又は有機繊維Ａと有機繊維Ｂに、無機繊維イと無機繊維ロを配合した混合組成」、又は、「無機繊維ロに、又は無機繊維イと無機繊維ロに、有機繊維Ａを配合した混合組成」とすることができる。
【００２２】
前述した「少なくとも一層」と述べる層は、例えば、高温雰囲気下にて片当りする等、好ましくない現象が現れる層であり、強度を高めるために、有機繊維であればパラ系アラミド繊維とメタ系アラミド繊維を混合したものを用いることが好ましく、無機繊維であれば、ガラス短繊維を用いることが好ましい。
なお、これまで、隣り合う集積層が、互いに異なる種類の短繊維又は互いに異なる短繊維組成の場合について詳細に説明したが、隣り合う集積層が、互いに異なる種類の充填物又は互いに異なる充填物組成の場合も同様に実施することができる。
【００２３】
＜短繊維の含有割合＞
短繊維の含有割合は、特に制限されるものではなく、集積層に含有されている短繊維と粉末状樹脂の全質量に占める短繊維の質量比を、各集積層の全てにて同じにしても、異ならせても良い。
【００２４】
質量比を異ならせる場合は、この異なる層が、片当り等の不具合が現れる部位であり、短繊維の割合を増やすようにする。具体的には、異ならせる層の短繊維の質量比を４０〜６０％とすることが好ましく、他の層の短繊維の質量比を３５〜５０％とすることが好ましい。
尚、短繊維の質量比が３５％未満になると、徐々に強度が低下する傾向があり、６０％を超えると、加熱加圧成形時に溶融した樹脂が樹脂成形体全体に流動せずに、樹脂含浸不足部分の発生率が高くなる。短繊維の質量比が前記の範囲であれば、樹脂成形体に必要とされる強度を確保することができると共に、樹脂含浸不足（不良）の発生率を小さくできる。
【００２５】
＜集積層の厚み＞
樹脂成形体における各集積層の厚みは、特に制限されるものではなく、全ての層にて同じ厚みにしても、少なくとも一層の厚みを他の層に比べて変化させても良い。
集積層の厚みを異ならせる場合は、厚みの異なる層が、片当り等の不具合が現れる部位であり、集積層の厚みを他の層に比べ厚くすることができる。
集積層の厚みは、樹脂製歯車の歯幅により、適宜選択される。具体的には、歯幅全体の厚みを１００％となし、不具合が現れるであろう集積層の厚みを３０〜５０％とすることができる。
【００２６】
＜集積層の構成＞
各集積層の構成は、特に制限されるものではないが、奇数層となし、中央の集積層を挟んで対称に同じ集積層を設けることが、樹脂成形体の反りを防止する意味で好ましい。
【００２７】
＜樹脂成形体の製造＞
樹脂成形体の製造は、特に限定するものでは無いが、例えば、図５に示すような機能を有する装置を用いることができる。
【００２８】
先ず、複数の集積層のそれぞれに必要な短繊維と粉末状樹脂を準備し、一層毎に必要な短繊維と粉末状樹脂の質量を測定し、短繊維と粉末状樹脂を準備する。一層分の短繊維と粉末状樹脂を規定量の水に入れて短繊維と粉末状樹脂を攪拌し、スラリを調製する。短繊維と粉末状樹脂の集積層を作製するため、予め金属製ブッシュ２をセットした予備成形金型に調製したスラリを流し込み、短繊維と粉末状樹脂を予備成形金型内に堆積させ、一層目の集積層１０を作製する。続いて、前記集積層が湿潤状態で、次の集積層に必要な短繊維と粉末状樹脂を準備し、同様の手順でスラリを調製し、再度先の予備成形金型に流し込んで短繊維と粉末状樹脂を堆積させて二層目の集積層１１を作製する。この作業を必要な集積層の層分繰り返して行う。
【００２９】
このとき、一層分のスラリを予備成形金型に投入した後、予備成形金型から水を排出させた後に、次の層のスラリを予備成形金型に投入した場合は、次の層のスラリを予備成形金型に投入した際の衝撃を吸収する水が無いために、先の集積層の上層部が次の層のスラリによってかき乱されるため、先の集積層と次の集積層の境界部の繊維配向が乱れた成形素材を得ることができ、その結果、先の集積層と次の集積層の間の層間強度を向上することができる。
また、一層分のスラリを予備成形金型に投入した後、予備成形金型に未だ水が残っている状態で、次の層のスラリを予備成形金型に投入した場合は、予備成形金型内に集積した先の集積層の繊維配向を乱すことなく次の集積層を得ることができるので、先の集積層と次の集積層の境界が分かれた成形素材を得ることができる。
【００３０】
予備成形金型は、成形素材の外径寸法を決めるための筒状金型１２と、筒状金型の内側に金属製ブッシュ２を固定するためのブッシュ支持部１３、１４及び集積した短繊維と粉末状樹脂を圧縮するための圧縮用金型１５、１６を有している装置とする。尚、圧縮用金型１６には、スラリの水分のみを排水するための貫通穴１７を設けておき、圧縮用金型１６の上には短繊維と粉末状樹脂が貫通穴１７から抜けなくするためのメッシュ１８を置いておき、メッシュ１８上に短繊維と粉末状樹脂を堆積させながら水分のみを排水していく。
必要な集積層を予備成形金型内に堆積させた後に、予備成形金型に搭載されている圧縮用金型１５、１６で集積層を圧縮して脱水及び形状形成を行い、複数の集積層を有した成形素材１９を作製する。
【００３１】
次に、作製した成形素材１９を成形用金型にセットし、加熱加圧成形を行い、樹脂成形体を作製する。
また、樹脂製歯車の製造は、上記の樹脂成形体の周囲に切削により加工を行って歯を形成し、樹脂製歯車を作製する。
【実施例】
【００３２】
以下、本発明の実施例について、図面を用いて説明を行う。
（実施例１）
本実施例１においては、図６に示すような同じ厚みの二層の集積層を有する樹脂製歯車を作製する。
即ち、成形素材１９を構成する集積層２０を、構成物として粉末状樹脂と有機繊維であるメタ系アラミド繊維とパラ系アラミド繊維とを含有したものとする。
集積層２０は、短繊維として、メタ系アラミド繊維Ａ（繊維長：３ｍｍ、繊維径：１０μｍ）を５０質量％、パラ系アラミド繊維Ｂ（繊維長：３ｍｍ、繊維径：１０μｍ）を４５質量％、パラ系アラミド繊維Ｃ（繊維長：６mm、繊維径：１０μｍ）を５質量％、混合して用いた。また、粉末状樹脂として、粒子径２０μｍのフェノール樹脂粉末を用いた。そして、樹脂成形体中の短繊維の繊維総量が４９質量％となるように、短繊維と粉末状樹脂を準備した。
集積層２０に使用する前記各短繊維と粉末状樹脂を水に入れて攪拌し、スラリＡを作製する。このときのスラリ濃度は短繊維と粉末状樹脂の合計質量に対して４ｇ／リットルとなるように水量を調整した。
【００３３】
また、集積層２１（図６参照）として、構成物として粉末状樹脂と有機繊維であるメタ系アラミド繊維とパラ系アラミド繊維及び強度向上のために無機繊維であるガラス繊維とを含有したものとする。
集積層２１は、短繊維として、メタ系アラミド繊維Ａを５０質量％、パラ系アラミド繊維Ｂを４０質量％、パラ系アラミド繊維Ｃを５質量％、無機繊維としてガラス繊維Ｄ（繊維長：０．１２mm、繊維径：１２μｍ）を５質量％、混合して用いた。また、粉末状樹脂として、粒子径２０μｍのフェノール樹脂粉末を用いた。
集積層２１に使用する前記各短繊維と粉末状樹脂を水に入れて攪拌し、スラリＢを作製する。このときのスラリ濃度は短繊維と粉末状樹脂の合計質量に対して４ｇ／リットルとなるように水量を調整した。
【００３４】
次に、図５に示す予備成形金型のブッシュ支持部１４に金属製ブッシュ２をセットし、先ず集積層２０に使用するスラリＡを予備成形金型内に投入する。予備成形金型を構成している筒状金型１２とブッシュ支持部１３及び１４は、集積層の外径及び内径形状を構成するもので、本実施例においては筒状金型１２の内径部を直径：８２mm、ブッシュ支持部１３及び１４の外径を直径：５５mmとした。また、貫通穴１７の下側から真空吸引を行い、水分を排水して短繊維と粉末状樹脂の集積層２０の基となる堆積物を作製する。次に集積層２１に使用するスラリＢを予備成形金型内に投入する。スラリＢを投入するタイミングは、予備成形金型内に投入したスラリＡの水が予備成形金型内に未だ残っている状態とした。
【００３５】
このとき、集積層２０、２１を同じ厚みにするため、集積層２１の堆積物は、集積層２０と同等になるように質量調節を行い、集積層２０の基となる堆積物の作製手順と同様にして集積層２１の基となる堆積物を作製する。
【００３６】
二層の堆積物を作製後、金属製ブッシュ２の軸方向に、圧縮用金型１５、１６を、その間隔が３５mmとなるまで、上側の圧縮用金型１５を下降させる。このとき、ブッシュ支持部１３、１４は連動して動き、金属製ブッシュ２の中心部が、圧縮用金型１５、１６の中央となるように維持させる。この状態を１分間継続させることで、集積層２０、２１で構成された成形素材１９（図５参照）を作製する。
【００３７】
次に、図７（Ａ）に示す２００℃に加熱した成形金型２２内に、成形素材１９を配置し、図７（Ｂ）のように成形金型２２を閉じ、成形素材１９を加熱加圧成形して粉末状樹脂を硬化させ樹脂成形体を得る。樹脂の硬化が不十分な場合は、必要に応じて後加熱工程を付与して、樹脂の硬化を確実に進めるようにしても良い。この樹脂成形体を、ホブ盤を用いて切削加工し、歯を形成することにより樹脂製歯車を得た。
【００３８】
（実施例２）
実施例１において、スラリＢを投入するタイミングを、予備成形金型内に投入したスラリＡの水が真空吸引で除去された後としたこと以外は、実施例１と同様にして、樹脂製歯車を得た。
【００３９】
（実施例３）
実施例１において、集積層２１の短繊維配合質量比（短繊維組成）を、Ａ／Ｂ／Ｃ＝５５／４０／５と変更した集積層２３を用いたこと以外は、実施例１と同様にして、樹脂製歯車を得た。
【００４０】
（実施例４）
実施例１において、集積層２０に使用する短繊維を、炭素繊維Ｅ（繊維長：３mm、繊維径：１８μｍ）のみとした集積層２４と、集積層２１に使用する短繊維を、炭素繊維Ｅとガラス繊維Ｄとの質量配合比を６０／４０とした混合組成とした集積層２５を用いたこと以外は、実施例１と同様にして、樹脂製歯車を得た。
【００４１】
（実施例５）
本実施例４においては図８に示すような三層の集積層を有し、中央の集積層を挟んで両側の集積層が同じ短繊維組成で構成されている樹脂製歯車を用いて行う。
作製方法は実施例１と同様の手順とし、用いる集積層として、上記に示した実施例１にて用いた有機繊維で構成された集積層２０を一層目及び三層目として用い、二層目として実施例３にて用いた無機繊維で構成された集積層２５を用いる。
本実施例４においては、集積層２０における樹脂成形体中の短繊維の繊維総量が５０質量％となるように調整した。また、集積層２５における樹脂成形体中の短繊維の繊維総量が４０質量％となるように調整した。
【００４２】
（比較例１）
実施例１において、スラリＡのみを予備成形金型内に投入して、集積層２０の単層からなる（集積層の積層構造を有さない）成形素材を作製したこと以外は、実施例１と同様にして、樹脂製歯車を得た。
【００４３】
（比較例２）
図９に示す抄造装置３０７を用いて抄造シートを作成した。抄造装置３０７は、底面部３１３および角筒状の抄造用筒体３０９を備えている。なお底面部３１３のみを金網で構成した。使用した金網は、２０メッシュのシート状金網であった。そして、実施例１で使用したスラリＡを抄造装置３０７に導入して、脱水を行い、抄造シート３１０を得た。抄造シート３１０を、外径φ８２ｍｍ×内径φ５５ｍｍのリング状に打ち抜き、これを乾燥して抄造シート素形体３０８を得た。また、上記と同様にして、実施例１で使用したスラリＢを用いて、抄造シート素形体３０８’を得た。
上記の工程で得られた抄造シート素形体３０８、３０８’を使用し、金属製ブッシュに設けた突出部を挟み込み、加熱した成形金型内に配置して型締めをする。その後の工程は、実施例１と同様にして、樹脂製歯車を得た。
【００４４】
（へき開強度評価）
実施例１〜５、比較例１〜２で得た樹脂成形体から、図１０に示す形状の試験片を切り出し、試験片の中央（集積層の重ね方向と交差する面）を直径１０ｍｍの鋼球で加圧し、試験片がへき開した時の荷重を測定した。
試験結果は、以下の表１のように得られ、集積層の積層構造を有さない比較例１の樹脂成形体の結果を１として相対評価した場合、実施例１では１．０倍、実施例２では１．２倍、実施例３では１．０倍、実施例４では１．０倍、実施例５では１．０倍、比較例２では０．８倍となった。実施例２が優位であるのは、集積層２１に使用するスラリを予備成形金型内に投入するタイミングを、予備成形金型から水を排出させた後に湿潤状態で実施したことによって、先の集積層と次の集積層の境界部の繊維配向が乱れ、へき開強度に有利な配向になったからと推測される。また、比較例２では、抄造シート素形体の積層界面に、短繊維の絡み合いが殆どなく、積層面で剥離が発生しやすいものと推測される。
【００４５】
【表１】
2014240170.tif 000003
【００４６】
（耐久試験評価）
実施例１〜５、比較例１〜２で得た樹脂製歯車において、耐久試験機を用いて樹脂製歯車の寿命評価を行った。方法として加速評価条件（相手歯車：金属製歯車、油温：１３０℃、回転数：６０００ｒｐｍ、歯元応力：１６０ＭＰａ）で連続回転試験を行い、樹脂製歯車が破損するまでの時間を評価した。
試験結果は、以下の表２のように得られ、集積層の積層構造を有さない比較例１の樹脂製歯車の結果を１として相対評価した場合、実施例１では１．４倍、実施例２では１．３倍、実施例３では１．１倍、実施例４では１．２倍、実施例５では２．３倍となった。実施例５が優位であるのは、有機繊維の優位点である低弾性（衝撃の吸収）と無機繊維の優位点である強度の保持を両立させているからであると推測される。
【００４７】
【表２】
2014240170.tif 000004
【００４８】
（歯車強度評価）
実施例１〜５、比較例１〜２で得た樹脂製歯車において、歯車強度の確認を行った。方法として、樹脂製歯車を固定された金属製歯車と噛み合わせた状態で、基準ピッチ円上の周速が毎分０．３３mmとなるように樹脂製歯車を回転させて、歯部が破壊する荷重を測定した。
試験結果は、以下の表３のように得られ、積層構造を有さない比較例１の樹脂製歯車の結果を１として相対評価した場合、実施例１では１．２倍、実施例２では１．２倍、実施例３では１．１倍、実施例４では１．６倍、実施例５では１．４倍となった。これは強度及び硬度で優位である無機繊維の含有割合が多いことが要因であると推測できる。
【００４９】
【表３】
2014240170.tif 000005
【符号の説明】
【００５０】
１…補強繊維基材、２…金属製ブッシュ、３…樹脂成形体、４…常温域での歯筋、５…高温域での歯筋、６…金属製歯車、７…樹脂製歯車、８…金属製歯車の歯筋、９…樹脂製歯車の歯筋、１０…一層目の集積層、１１…二層目の集積層、１２…筒状金型、１３、１４…ブッシュ支持部、１５、１６…圧縮用金型、１７…貫通穴、１８…メッシュ、１９…成形素材、２０…集積層、２１…集積層、２２…成形金型、２３…集積層、２４…集積層、２５…集積層
【図２】
2014240170.tif 000006
【図８】
2014240170.tif 000007
【図９】
2014240170.tif 000008
【図１０】
2014240170.tif 000009
【図１】
2014240170.tif 000010
【図３】
2014240170.tif 000011
【図４】
2014240170.tif 000012
【図５】
2014240170.tif 000013
【図６】
2014240170.tif 000014
【図７】
2014240170.tif 000015